(57)【要約】【課題】インディゴ染め独特の風合いを持たせながら軽量性に優れたデニムなどの衣料用織物を提供する。【解決手段】経糸に用いてなる糸が芯部に中空繊維、鞘部にセルロース繊維を配置した二層構造糸であることを特徴とする衣料用織物。【選択図】図１
2015132024.tif 000002
【特許請求の範囲】
【請求項１】
経糸に用いてなる糸が芯部に中空繊維、鞘部にセルロース繊維を配置した二層構造紡績糸であることを特徴とする衣料用織物。
【請求項２】
該二層構造紡績糸において、該中空繊維の中空率が３０％以上であり、該中空繊維の含有率が２０〜４０重量％であることを特徴とする請求項１に記載の衣料用織物。
【請求項３】
織物の緯糸に用いてなる繊維が中空率３０％以上の中空繊維を含む繊維であり、該中空繊維の含有率が緯糸全重量中８０重量％以上であることを特徴とする請求項１または請求項２に記載の衣料用織物。
【請求項４】
少なくとも経糸が染色されていることを特徴とする請求項１〜３のいずれかに記載の衣料用織物。
【発明の詳細な説明】
【技術分野】
【０００１】
本発明は、織物の経糸に用いてなる糸として、芯部に中空繊維、鞘部にセルロース繊維を配置した二層構造糸にすることで軽量かつ、ナチュラルな外観を有する衣料用織物に関するものである。
【背景技術】
【０００２】
従来から、ジーンズやダンガリーなどに使用する衣料用織物は、インディゴ染料による染色が可能なセルロース繊維を含む糸が広く使用されている。これは、インディゴ染料を用いたロープ染色によって、糸の中心部は白く染め残っているため、着用時や洗濯による擦れによって糸の中心部の白い部分とミックスして美しいナチュラルな外観を得るためである。しかし、従来のデニム用織物は重量が重く、婦人や子供向けには適していなかった。そのため、布帛を軽量化させるべく、中空短繊維や中空マルチフィラメントを含む糸を用いてデニム用の織物を構成することが提案されている（例えば、特許文献１、２または３など）。
【０００３】
一方、特許文献４は芯部に中空ポリエステル短繊維と溶剤紡糸セルロースの混合繊維群、鞘部に溶剤紡糸セルロースの中空複重紡績糸を提案している。
【先行技術文献】
【特許文献】
【０００４】
【特許文献１】特開２００６−１７６９１３号公報
【特許文献２】特開２００４−１９７２４３号公報
【特許文献３】特開平１１−３３５９３５号公報
【特許文献４】特開平１１−３２３６９０号公報
【発明の概要】
【発明が解決しようとする課題】
【０００５】
特許文献１、２では経糸をインディゴ染めできるように緯糸のみに中空糸を用いており、充分な軽量化ができないなどの課題があった。また、特許文献３では経糸にも中空糸を用いて、軽量化できたが、中空糸はインディゴ染料による染色ができず、インディゴ同系の青系を着色しており、インディゴ染め独特な外観や色落ちが表現できないなどの欠点があった。
【０００６】
一方、特許文献４の織物は、経糸、緯糸双方に中空率２０％の中空短繊維を３０重量％しか使用しておらず軽量性に優れなかった。また、中空率が３０％を超えると中空フィラメント糸が外圧に対して変形し易くなり、極端な場合、繊維断面が偏平状となって中空形状を保つことが困難となるとともに容易にフィブリル化するなどの欠点があった。
【０００７】
本発明は、かかる事情を背景として鋭意検討を重ねた結果達成したものであり、衣料用、特にデニム用織物に適した織物で、高中空率保持による軽量性、詳しくは経糸の芯部に中空繊維、鞘部にセルロース系繊維を用いることによる軽量性ができ、さらにインディゴ染め可能な高衣料用織物を提供することを目的とする。
【課題を解決するための手段】
【０００８】
本発明は、上記の課題を達成するため、以下の構成を採用する。すなわち、
（１）経糸に用いてなる糸が芯部に中空繊維、鞘部にセルロース繊維を配置した二層構造紡績糸であることを特徴とする衣料用織物。
（２）中空繊維を含む二層構造紡績糸の中空繊維の中空率が３０％以上であり、中空繊維含有率が２０〜４０重量％であることを特徴とする前記（１）に記載の衣料用織物。
（３）織物の緯糸に用いてなる繊維が中空率３０％以上の中空繊維を含む繊維であり、中空繊維含有率が８０％以上であることを特徴とする前記（１）または（２）に記載の衣料用織物。
（４）少なくとも経糸が染色されていることを特徴とする前記（１）〜（３）のいずれかに記載の衣料用織物。
【発明の効果】
【０００９】
本発明によれば、セルロース系繊維で得られるインディゴ染め独特の外観を持ちながら、高中空によって軽量化に優れた衣料用織物を得ることができる。
【００１０】
デニム用織物は基本的には、経糸をインディゴ染色がなされているが、本発明の織物の経糸は、芯部に中空繊維を配し、鞘部にセルロース系繊維を配した二層構造紡績糸を有することで、インディゴ染料で染色でき、かつ軽量性を可能にした。
【図面の簡単な説明】
【００１１】
【図１】本発明に用いる中空繊維の中空率の算出方法を説明する中空繊維の横断面図である。
【発明を実施するための形態】
【００１２】
以下、本発明を詳細に説明する。本発明の経糸に用いる中空繊維の中空率は３０％以上であることが好ましい。ここでいう中空率は、紡績糸の横断面形状を電子顕微鏡（倍率：２５０倍）で撮影し、写真をトレースして図１に示したとおり中空部を含む単繊維一本に相当する部分を面積Ａとし、単繊維一本の中空部に相当する部分を面積Ｂとし計測し、下記の式で算出したものである。
【００１３】
中空率（％）＝｛Ｂ／（Ａ＋Ｂ）｝×１００      
中空繊維の中空率が３０％未満であると、セルロース系繊維の重量比分だけ、二層構造糸としての中空率が減じられるため、実質上、軽量化が出にくくなる。一方、上限は特に限定しないが、中空率が６０％を超えると中空繊維が外圧に対して変形し易くなり、極端な場合、繊維断面が偏平状となって中空形状を保つことが困難となる状態になる。したがって、中空繊維の中空率は３０〜６０％が望ましい。
【００１４】
本発明の中空繊維は通常、丸断面で中心部に丸型中空部を持つ、いわゆる丸型中空繊維を用いるが、これに限定されず、井型やＣ型等の断面をもつ異型中空繊維でもよい。また、中空繊維の種類に関してポリエステルやアクリル、ナイロンなど特に限定しない。
【００１５】
井型中空繊維における中空率の算出方法は、上記の中空率と同様の方法にて行う。また、Ｃ型中空繊維における中空率の算出方法は、上記の断面撮影と同様の方法を用いて写真をトレースして、開口した外周接点を直線で結び、その直線と繊維外周とで囲まれる面積をＳ１、その直線と繊維内周部とで囲まれている面積をＳ２としたとき、Ｓ１に対するＳ２の比率とした。（特開平２００８―１７９９２８参照）
Ｃ型中空率（％）＝｛Ｓ２／（Ｓ１＋Ｓ２）｝×１００
本発明の経糸に用いる中空繊維の含有率は経糸全重量に対して２０〜４０重量％であることが好ましい。経糸に用いる中空繊維の含有率が２０重量％未満であると、中空繊維で得られる軽量性が充分に得られにくくなる。一方、中空繊維含有率が４０重量％を超えると、芯部に配されている中空繊維が鞘部に突出してしまい、インディゴ染めに斑が起こり、独特の風合いが現れにくくなる。したがって、経糸の芯部に用いる中空繊維含有率は２０〜４０重量％であることが好ましい。
【００１６】
本発明における経糸の鞘部に用いるセルロース系繊維は、綿やレーヨン、キュプラなどのセルロース系繊維を用いるがリヨセルなど溶剤紡糸セルロース繊維でもよく、セルロース系繊維であれば特に限定しない。セルロース系繊維の繊度や繊維長は、紡績するのに適当なものであればよく、特に限定しない。
【００１７】
緯糸にはポリエステルなどの中空繊維を用いることが望ましい。緯糸に用いる中空繊維の中空率は、経糸と同様の理由により３０％以上であり３０〜６０％が望ましい。
【００１８】
一方、緯糸に使用される中空繊維の含有率は、緯糸全重量に対し８０重量％以上であることが好ましい。緯糸に使用される中空繊維の含有率が８０重量％未満であると、充分な軽量性を得られないことから、緯糸に用いる中空繊維含有率は８０重量％以上が好ましい。また、インディゴ染色は経糸のみ行うため、緯糸は二層構造化する必要はない。
【００１９】
本発明の糸を紡績の方法で二層構造化する場合は、精紡機や粗紡機、練条機などさまざまな工程にて二層構造を形成できるが特に限定しない。
【００２０】
精紡機にて紡績糸を二層構造化する方法として、一対のテーパーローラーからなるフロントトップローラーおよびボトムローラーにて、倍率の低い短繊維群を中心にドラフト倍率の高い短繊維が順次巻回し、二層構造を得る方法（特開平７−７０８５８）や紡績糸と短繊維束とをリング精紡機のフロントローラーへ同時に供給して二層構造を得る方法（特開２００７−３３２４７２）（特開平２００８−５７０５６）、がある。また、結束紡機では旋回空気流を利用して二層構造を得る方法（特願平８−２９３２７５）、粗紡機で二層構造を得る方法（特開昭５１−１２３３４２）、練条機でスライバーの配列にて二層構造を得る方法や（特開昭５８−１０４２２４）、スライバーを延伸手前にて加撚・解撚し芯部のスライバーを鞘部で覆い、二層構造を得る方法など、さまざまな方法があるが特に限定しない。
【００２１】
また、中空繊維の中空率を高く保持するためには、各工程延伸部におけるカレンダートップローラーの加圧量を下げることにより実現できる。練条工程は加圧量を下げずに紡出しても中空は保持される。しかし、粗紡機や精紡機では短繊維通過量が少なく、短繊維がローラーに接する面積多くなることから加圧を下げる必要がある。粗紡機のカレンダートップローラー加圧量は通常、２５ｋｇ／２錘であるが２０ｋｇ／２錘以下で中空が保持され、１２ｋｇ／２錘未満であるとドラフトが適正にされなくなることから１２〜２０ｋｇ／２錘が望ましい。精紡機のカレンダートップローラー加圧量は通常、１８ｄａＮであるが１４ｄａＮ以下で中空が保持され、１０ｄａＮ未満であると未延伸糸が発生することから１０〜１４ｄａＮが望ましい。
【００２２】
本発明の二層構造紡績糸を経糸に用いてなる織物の染色は、一般のインディゴ染色方法であるロープ染色で行うが、特に限定されない。
【００２３】
緯糸をインディゴ染色する場合，緯糸にセルロース系繊維を配して染色する。その場合本発明の経糸に用いる二層構造紡績糸としても、通常の混紡による紡績糸としても良い。また、緯糸におけるセルロース系繊維の混率についても特に限定されない。
【００２４】
本発明で得られる織物の製織は一般の方法で行うことができ、特に限定されない。
【００２５】
本発明の衣料用織物は、デニム等のジーンズ用途に好適に用いられる。ジーンズとしてはボトムやジャケットなどに用いられる。
【実施例】
【００２６】
次に、本発明を実施例によって具体的に説明する。実施例における織物の評価は次の方法によって行った。
（１）番手
測定方法はＪＩＳ  Ｌ１０９５（２０１０年版）に順ずる。
（２）見かけ番手
(a) 中空短繊維混率１００重量％の場合の見かけ番手は以下の計算方法にて計算した。
【００２７】
見かけ番手＝番手×（１００−中空率）／１００
(b) 中空繊維＋セルロース系繊維の二層構造糸および混紡糸の場合、見かけ番手は以下の計算方法にて計算した。
【００２８】
見かけ番手＝｛実番手×（１００−中空率）／１００×（１００−中空繊維混率（％））／１００｝＋｛実番手×｛１００−セルロース系繊維混率（％）｝／１００｝
（３）目付
測定方法はＪＩＳ  Ｌ１０９５（２０１０年版）に順ずる。
（４）軽量感
ＪＩＳ  Ｌ１０９５（２０１０年版）に順じた試料を以下のとおり比較例１の目付けと比較して重量感（％）を算出した。
【００２９】
軽量感＝｛１００−目付け（ｇ）／比較例１目付け（ｇ）｝×１００（％）
（５）中空率
実施例および比較例で得られた織物から二層構造紡績糸を採取し、該紡績糸の横断面形状を電子顕微鏡（倍率：２５０倍）で撮影し、写真をトレースして中空部を含む紡績糸全体に相当する部分を切り取り、その面積（Ａ）を測定した。測定後、中空部に相当する部分を切り取ってその面積（Ｂ）を測定した。この作業を１０回行い、Ａ、Ｂの平均値を算出し、それらの値を次式に代入して紡績糸の中空率とした。
【００３０】
中空率（％）＝｛Ｂ／（Ａ＋Ｂ）｝×１００
（６）外観評価
上記の条件で得たそれぞれの試料を、モニター５人により、比較例１と比較してインディゴ染め独特の外観が得られているか感応評価を以下に示すランクに基づいて評価した。
比較例１と同等の外観を得ている              ５
比較例１と比較的同等の外観を得ている        ４
どちらともいえない                          ３
斑がある                                    ２
染色されていない                            １
（７）厚さ
測定方法はＪＩＳ  Ｌ１９１３  Ａ法（２０１０年版）に順ずる。
（実施例１）
経糸をなす糸の芯部の繊維に台湾製の中空率３０％ポリエステル短繊維（２．７５ｄｔｅｘ×３８ｍｍ）４０重量％と鞘部にセルロース系短繊維である米綿６０重量％を二層構造に形成する方法を用いて作成した。緯糸をなす糸は、台湾製の中空率３０％のポリエステル短繊維（２．７５ｄｔｅｘ×３８ｍｍ）１００重量％を用いている。
【００３１】
経糸および緯糸に用いる中空ポリエステル短繊維の中空率を保持するため、各工程の延伸部のカレンダーローラーの加圧量を下げている。粗紡工程におけるカレンダーローラーの加圧は２０ｋｇ／２錘、精紡工程では１４ｄａＮにて紡出した。
【００３２】
経糸に用いる二層構造糸を形成する方法として、練条工程にて中空短繊維をセルロース系短繊維で覆う方法を用いて二層構造のスライバーを得た。そして上記のスライバーを粗紡機に供給、精紡機で精紡して本発明の二層構造糸を得た。
【００３３】
二層構造のスライバー形成方法は、練条機にてオートレベラー手前に鞘部繊維束を成すスライバーの挿入角が１５〜３０゜に設計された孔が円形状に設けられたプレート状のガイドと、ドラフトゾーン手前に設けられた２０〜７０゜に捻られたスパイラル形状を有したワイヤー型ガイドを設け、スライバーを加撚・解撚し中空ポリエステル短繊維をセルロース系短繊維で覆い、二層構造のスライバーを得た。二層構造化したスライバーを粗紡工程にて、重量２５０ｇｒ／３０ｙｄ、撚数０．８０Ｔ／2.54cmの粗糸を作成した。精紡工程では７．９番手、見かけ７番手（英式綿番手）の本発明の二層構造紡績糸を得た。また、緯糸は中空率３０％の中空ポリエステル繊維１００重量％、１４．３番手、見かけ１０番手（英式綿番手）を用いている。上述にて得られた経糸に使用する紡績糸をロープ染色法にてインディゴ染料を浴比１：１２、浴温度１２０℃、２０分にて染色を行った。なお、染色時に均染剤としてイオネットＲＡＰ２５０（商品名、三洋化成（株）製）を０．５ｇ／Ｌと混合し、インディゴ染料で鞘側に配置している綿繊維のみを紺色に染色した経糸を得た。
上述にて得られた経糸と緯糸を経密度７１本／2.54cm、緯密度６２本／2.54cmの平織物を製織することで織物を得た。得られた織物の厚さは０．７１ｍｍにもかかわらず、目付けは３５３．９ｇ／ｍ２、重量比は１９．２％（比較例１比較）と軽量感を有することができ、感応評価値の平均も４．８であり、インディゴ独特の美しい外観を得た。
（実施例２）
経糸をなす繊維の芯部のスライバーに台湾製の中空率３０％ポリエステル短繊維（２．７５ｄｔｅｘ×３８ｍｍ）１０重量％と鞘部にセルロース系短繊維である米綿９０重量％を二層構造に形成する方法を用いて作成した。
緯糸をなす糸は、実施例１と同様に台湾製の中空率３０％ポリエステル繊維１００重量％を用いた。
経糸および緯糸における粗紡・精紡工程のカレンダーローラー加圧量は実施例１と同様である。
経糸に用いる二層構造糸の製造方法は実施例１と同様の方法にて紡績糸を二層構造化し、精紡工程にて９．６番手、見かけ７番手（英式綿番手）の二層構造紡績糸を得た。また緯糸は中空率３０％の中空ポリエステル繊維１００重量％、１４．３番手、見かけ１０番手（英式綿番手）を用いている。得られた紡績糸を実施例と同様に染色、製織した織物を得た。
経糸の鞘部にセルロース繊維を９０重量％使用しており感応評価の平均は４．８と高く、インディゴ独特の美しい外観の織物を得ることができ、芯部の中空率３０％の中空ポリエステル短繊維の混率が１０％であり、比較例１と比べ目付けが３７７．６ｇ／ｍ２と１３．８％の軽量感を得ることができた。また、厚さは０．６８ｍｍであった。
（実施例３）
経糸をなす繊維の芯部のスライバーに台湾製の中空率３０％ポリエステル短繊維（２．７５ｄｔｅｘ×３８ｍｍ）５０重量％と鞘部にセルロース系短繊維である米綿５０重量％を二層構造に形成する方法を用いて作成した。緯糸をなす糸は、実施例１と同様に中空率３０％の中空ポリエステル繊維１００重量％を用いている。
経糸および緯糸における粗紡・精紡工程のカレンダーローラー加圧量は実施例１と同様である。
経糸に用いる二層構造糸の製造方法は実施例１と同様の方法にて紡績糸を二層構造化し、精紡工程にて８．２番手、見かけ７番手（英式綿番手）の二層構造紡績糸を得た。また、緯糸は中空率３０％の中空ポリエステル繊維１００重量％、１４．３番手、見かけ１０番手（英式綿番手）を用いている。得られた紡績糸を実施例と同様に製織、染色した織物を得た。
経糸の芯部に中空率３０％の中空ポリエステル短繊維を５０重量％使用しており、中空ポリエステル短繊維の混率が多く、鞘部の米綿が覆いこむことができず中空ポリエステル短繊維が外側に突出してしまい、インディゴによる染め斑が起こり、感応評価の平均は３．２であったが、目付けが３４６．０ｇ／ｍ２と２１．０％の軽量感を有することができた。また、厚さは０．７ｍｍであった。
（比較例１）
経糸および緯糸をなす繊維をセルロース系繊維である米綿１００％とし、通常の紡績方法にて経糸を７番手、緯糸１０番手（英式綿番手）の紡績糸を用いて、実施例と同様に染色、製織し、織物を得た。目付けは４３８ｇ／ｍ２、厚さが０．７５ｍｍであり感応評価値を５．０とした。
（比較例２）
経糸および緯糸をなす繊維は実施例１で用いた台湾製の中空率３０％ポリエステル短繊維（２．７５ｄｔｅｘ×３８ｍｍ）を１００重量％用いた。
【００３４】
上述の短繊維を実施例１と同様の粗紡・精紡機のカレンダートップローラー加圧量で通常の紡績方法にて紡績し、経糸１０番手、見かけ７番手、緯糸は１４．３番手、見かけ１０番手（英式綿番手）の中空ポリエステル短繊維からなる紡績糸を得た。この紡績糸を用いて、実施例と同様に染色、製織し織物を得た。比較例１と比べ、目付けが３０６．６ｇ／ｍ２で３０％の軽量感を有することができたが、ポリエステル繊維はインディゴ染めしにくいことから感応評価の平均は１．２でありインディゴ染め独特の美しい外観を得ることができなかった。また、厚さは０．７４ｍｍであった。
（比較例３）
実施例１で用いた台湾製の中空率３０％ポリエステル短繊維（２．７５ｄｔｅｘ×３８mm）４０重量％とセルロース系短繊維である米綿６０重量％を混紡し、７．９番手、見かけ７番手（英式綿番手）の混紡糸を紡出した。緯糸には実施例１と同様に台湾製の中空率３０％ポリエステル短繊維（２．７５ｄｔｅｘ×３８ｍｍ）を１００重量％、通常の紡績方法で１４．３番手、見かけ１０番手（英式綿番手）の紡績糸を用いた。
【００３５】
経糸および緯糸における粗紡・精紡工程のカレンダーローラー加圧量は実施例と同様である。
【００３６】
実施例１と同様に染色、製織した織物を得た。比較例１と比べ、実施例１と同等の目付け３５３．７ｇ／ｍ２で１９．２％の軽量感を有することができたが、経糸が混紡紡績糸であるためインディゴ染色に斑が発生し、感応評価値の平均は２．８であった。また、厚さは０．６９ｍｍであった。
実施例１〜３及び比較例１〜３で得た織物の番手や見かけ番手、目付け、感応評価結果を表１に示す。
【００３７】
表１から明らかのように本発明の織物は、従来のデニム用織物である比較例１と比べ、軽量化に優れ、かつインディゴ染め独特の風合いが維持しているといえる。さらに、比較例２、３を実施例１〜３と比較すると、軽量感や感応評価結果が双方、またはどちらかが劣る。実施例は軽量化かつ従来のインディゴ染色が達成できた織物であるといえる。
【００３８】
【表１】
2015132024.tif 000003
【図１】
2015132024.tif 000004